Brevet FR2906254A1 — publié le 20080328

s [0001] La présente invention a pour objet l'utilisation de compositions polyisocyanates pour la réalisation de revêtements, et en particulier de peintures ou vernis, présentant une brillance élevée, sur tout type de support, notamment sur bois. [0002] Les domaines d'application dans lesquels interviennent des revêtements sont d'une très grande diversité et requièrent de plus en plus des compositions de io très haute technicité, possédant d'excellentes qualités, tant sur le plan de l'application du revêtement que sur les caractéristiques du produit fini. [0003] Il est sans cesse demandé des revêtements possédant des propriétés améliorées, telles que vitesse de séchage accrue, dureté augmentée, diminution des quantités de solvants ou encore absence de solvants, et autres, pour ne citer que 15 celles le plus souvent évoquées. [0004] II existe par exemple une forte demande pour des compositions de revêtements, peintures ou vernis, sur tout type de support, en particulier bois, plastique, verre, métal, éléments de maçonnerie pour murs et sols ( flooring en langue anglaise), présentant d'excellentes propriétés de brillance, en 1particulier pour 20 des compositions de revêtement de type polyuréthane en phase aqueuse. [0005] On connaît déjà des compositions pour revêtements, de type polyuréthane en phase aqueuse, dans lesquelles le durcisseur comprend schématiquement un composant isocyanate hydrophobe auquel est ajouté ou bien est greffé un agent tensio-actif, de manière à obtenir un durcisseur hydrophile à composant isocyanate. 25 [0006] On a observé toutefois que de tels durcisseurs entraînent souvent une diminution, voire un perte, de la brillance de la composition finale de revêtement, bien que celle-ci présente de meilleures propriétés mécaniques (dureté et résistance à l'abrasion par exemple). II est donc souhaitable de pouvoir disposer de durcisseurs pour revêtements de type polyuréthane conférant auxdits revêtements de bonnes 30 propriétés mécaniques ainsi qu'une brillance élevée, notamment pour les revêtements de sols, et en particulier pour les revêtements sur bois. 2906254 -2 [0007] Ainsi, un premier objectif de la présente invention consiste à fournir une composition de revêtement possédant des propriétés de brillance améliorées par rapport aux compositions de revêtement connues dans le domaine. [0008] Un autre objectif de l'invention consiste à fournir une composition aqueuse de revêtement de type polyuréthane possédant des propriétés de brillance améliorées par rapport aux compositions de revêtement connues dans le domaine. [0009] Un autre objectif de la présente invention consiste à fournir une composition aqueuse de revêtement possédant des propriétés de brillance améliorées, comme revêtement de type polyuréthane, peinture ou vernis, en io particulier revêtement de sol, notamment sur bois. [0010] D'autres objectifs encore apparaîtront dans l'exposé de l'invention qui suit. [0011] Ainsi, la présente invention concerne tout d'abord l'utilisation d'une composition de durcisseur de type polyisocyanate hydrophile, comprenant au moins un polyisocyanate hydrophobe, ledit polyisocyanate hydrophobe comportant une ou 15 plusieurs fonctions allophanates, lesdites fonctions allophanates étant présentes dans ladite composition de durcisseur en une quantité au moins égale à 6% molaire par rapport au nombre total de moles de monomères isocyanate transformés dans la préparation de la composition de durcisseur, pour la préparation d'une formulation de revêtement polyuréthane en phase aqueuse. 20 [0012] La composition pour revêtement définie supra comprend en outre éventuellement un ou plusieurs pigments et/ou additifs facilitant la mise en oeuvre de la formulation ou la formation des revêtements. Les additifs sont notamment choisis parmi additifs de rhéologie, d'étalement, tensio-actifs et autres, et leurs mélanges. [0013] Le revêtement obtenu par utilisation de la composition définie 25 précédemment présente un bel aspect et possède de bonnes propriétés mécaniques ainsi qu'une brillance élevée et tout particulièrement une brillance améliorée par rapport aux revêtements de l'art antérieur. [0014] La présente invention permet en outre d'obtenir un très bon compromis entre faible viscosité du durcisseur et brillance du revêtement, comme indiqué plus 30 loin. 2906254 -3 [0015] L'utilisation formant un des objets de la présente invention est particulièrement bien adaptée dans le domaine des vernis pour revêtement de sols ( flooring en langue anglaise), en particulier sur support en bois. [0016] Outre une haute brillance, parmi les propriétés recherchées pour les 5 revêtements, notamment de type vernis, en particulier pour les revêtements de sols, figurent une dureté élevée, une bonne adhérence au substrat, une bonne résistance aux attaques chimiques et aux ultraviolets, entre autres. [0017] Il a maintenant été découvert de manière surprenante que la présence de fonctions allophanate dans des polyisocyanates hydrophobes présents dans une so composition de polyisocyanates hydrophiles formant le durcisseur de compositions polyuréthane, permettent d'améliorer ces propriétés de manière très sensible. [0018] Dans le cadre de la présente invention, l'utilisation revendiquée permet la préparation d'un revêtement sous l'aspect d'une formulation monocomposant (1 K), ou bien d'une formulation bi-composant (2K) ou encore multi-composants, les 15 formulations 2K étant tout particulièrement préférées. Chacune de ces formulations peut se présenter sous forme aqueuse ou hydro-organique (eau + solvant). [0019] Au sens de la présente invention, on entend par polyisocyanate hydrophile un polyisocyanate auto-émulsionnable dans l'eau, c'est-à-dire formant, au contact de toute composition en phase aqueuse, une émulsion stable de 20 particules organiques d'isocyanate dans le milieu aqueux, lequel milieu aqueux pouvant être lui-même une solution, une dispersion ou une émulsion. Par polyisocyanate hydrophobe , on entend un polyisocyanate qui ne répond pas à la définition donnée ci-dessus. [0020] Le polyisocyanate hydrophile (ou la composition polyisocyanate 25 hydrophile) peut être hydrophile par nature ou bien encore mélangé à, et/ou greffé par, un ou plusieurs agents tensio-actifs susceptibles de conférer la propriété d'hydrophilie audit polyisocyanate. Pour les besoins de l'invention, on préfère l'ajout à un polyisocyanate hydrophobe de un ou plusieurs agents tensio-actifs ioniques ou non ioniques, et/ou le greffage, sur un polyisocyanate hydrophobe, par un ou 30 plusieurs agents tensio-actifs ioniques ou non ioniques. [0021] Il est particulièrement avantageux d'utiliser, comme agent tensio-actif, un tensio-actif anionique ou encore un tensio-actif non ionique, comprenant 2906254 -4- éventuellement un fragment de chaîne polyéthylène glycol et/ou propylène glycol d'au moins 1, avantageusement d'au moins 3, de préférence d'au moins 5 unités éthylène-oxyle et/ou propylène-oxyle. [0022] De tels polyisocyanates hydrophiles sont notamment connus, et on peut 5 citer, à titre d'exemples non-limitatifs, le Bayhydur XP 2487 ou le Bayhydur 3100 de la société Bayer, ou encore le Rhodocoat X EZ-M 502 ou le Rhoclocoat X EZM 501 de la société Rhodia. [0023] Avantageusement, le tensio-actif est choisi de manière qu'il ne comporte pas ou peu de fonction réactive avec le polyisocyanate. Autrement dit, le tensio-actif est présent dans la composition polyisocyanate sous forme essentiellement libre (par opposition à une forme liée par l'intermédiaire d'une liaison chimique avec les polyisocyanates). [0024] Par "forme essentiellement libre", on signifie que moins de 50%, avantageusement moins de 20%, de préférence moins de 10% en masse de l'agent 15 tensio-actif est sous forme liée. [0025] Toutefois, les compositions dans lesquelles le tensio-actif est majoritairement, voire totalement lié aux polyisocyanates, de manière covalente par l'intermédiaire d'une fonction carbamate ou urée, sont également comprises dans le champ de la présente invention. 20 [0026] Selon un mode de réalisation préféré, le tensio-actif est un agent anionique présentant au moins une fonction choisie parmi les sulfates ou phosphates d'aryle(s) et/ou d'alcoyle(s), et les aryl- ou alcoyl-phosphonates, -phosphinates et -sulfonates. [0027] De préférence encore, l'agent tensio-actif anionique comporte une partie 25 hydrophile formée par exemple de ladite fonction anionique dudit fragment de chaîne polyéthylène glycol et/ou polypropylène glycol et d'une partie lipophile à base d'un radical hydrocarboné. La partie lipophile est de préférence choisie parmi les groupes alcoyles et aryles, de préférence en C6-C30. [0028] Il est bien entendu que la composition sous forme de solution de la 30 présente invention peut comprendre un mélange d'au moins deux tensio-actifs tels que décrits dans la présente description. 2906254 -5 [0029] On préfère tout particulièrement un agent tensio-actif anion ique répondant à la formule (I) suivante : (011)m O~R1 _ E ( O)P -X2 R2) 4 dans laquelle : 5 - E représente un élément choisi parmi le phosphore, le carbone et le soufre ; - R1 et R2, identiques ou différents, représentent, indépendamment l'un de l'autre, un radical hydrocarboné, avantageusement choisi parmi les radicaux aryle en C6-C30 et les radicaux alcoyle en C1-C20, éventuellement substitués, avantageusement radicaux alcoyle en C10-C20 éventuellement substitués. 10 - X1 représente une liaison ou un radical bivalent choisi parmi -Y1-, -Al-, -Al-Y1-, -Y1-A1-, -Y1-Al-Y'1 et -[E(0)m(0)p1 - - X2 représente une liaison ou un radical bivalent choisi parmi -Y2-, -A2-, -A2-Y2-, -Y2-A2- et -Y2-A2-Y'2 ; - Al et A2, identiques ou différents, représentent, indépendamment l'un de l'autre, un radical bivalent alcoylène éventuellement substitué, y compris fonctionnalisé, et par exemple éthylène ou méthylène ; - Y1, Y'1, Y2 et Y'2, identiques ou différents, sont choisis parmi un chalcogène, avantageusement choisi parmi les plus légers à savoir le soufre et surtout l'oxygène, les éléments métalloïdes des rangs atomiques au plus égal à celui du phosphore et appartenant à la colonne VB de la classification tableau périodique des éléments, sous la forme de dérivés d'amines ou de phosphines tertiaires, le radical assurant le caractère tertiaire étant avantageusement d'au plus 4 atomes de carbone, de préférence d'au plus 2 atomes de carbone ; - m représente zéro ou un nombre entier égal à 1 ou à 2 ; - n est zéro ou un entier choisi entre 1 et 30 avantageusement entre 5 et 25, de préférence entre 9 et 20 (intervalles fermés c'est-à-dire comprenant les bornes) ; p représente un entier égal à 1, 2 ou 3 ; - q représente zéro ou 1 ; et -s représente zéro ou un entier entre 1 et 30 avantageusement entre 5 et 25, 30 de préférence entre 9 et 20 (intervalles fermés c'est-à-dire comprenant les bornes) ; (I) 2906254 -6 étant entendu que lorsque E représente l'atome de carbone, alors q est égal à zéro, m représente 1 et X1 représente une liaison ou un radical bivalent choisi parmi -Al-, -Y1-, -Al-Y1-, -O-C(=O)-O- et -[C(0)m(O )p]-. [0030] Quoique cela ne fasse pas partie des composés préférés, il convient de s noter que s et/ou n peuvent être égaux à zéro, avec la condition que E est phosphore et que lorsque s et n sont égaux à zéro, respectivement R1 et/ou R2 représentent des alcoyles en C6-C12, avantageusement ramifiés, ou aralcoyles en C12-C16 ou alcoylaryles en C10-C14. [0031] Lorsque E représente l'atome de phosphore et X1 représente un io radical -[E(0)m(O-)p]-, le composé de formule (I) appartient à la famille des pyroacides, tels les diesters, symétriques ou non, de l'acide pyrophosphorique. [0032] Le nombre total de carbone dans les agents tensio-actifs de formule (I) visés par la présente invention est avantageusement d'au plus 100, de préférence d'au plus 60, avantageusement d'au plus 50. 15 [0033] Le radical divalent X1, et éventuellement le radical divalent X2, peuvent être avantageusement choisis parmi les radicaux divalents suivants (la partie gauche de la formule étant liée à E) : • lorsque E représente l'atome de phosphore, un des X1 ou X2 peut être choisi parmi -O-P(=O)(O-)-X"- et -O-(R10-O)P(=O)-X", R10 représentant un reste 20 hydrocarboné de C2 à C30, comprenant une ou plusieurs unités éthylène-oxyles ou propylène-oxyles, avantageusement au moins 5, de préférence au moins 7 unités éthylène-oxyles ou propylène-oxyles et X" représentant un atome d'oxygène ou une simple liaison ; • une liaison directe entre E et le premier radical bivalent éthylène dudit 25 fragment de chaîne polyéthylène glycol (ou polypropylène glycol) ; • un radial bivalent méthylène éventuellement substitué, et dans ce cas avantageusement fonctionnalisé en partie ; • un radical bivalent choisi parmi -Y1-, -Al-, -Al-Y1-, -Y1-A1-, -Y1-Al-Y'1 et -[E(0)m(O-)p]-, dans le cas de X1, et choisi parmi -Y2-, -A2-, -A2-Y2-, •-Y2-A2- et -Y2-A2-Y'2 dans le cas de X2, où Y1, Y'1, Y2 et Y'2 sont tels que définis précédemment, et Al et A2, identiques ou différents, représentent, indépendamment l'un de l'autre, un radical alcoylène éventuellement substitué, y compris 2906254 -7-fonctionnalisé, AI et A2 étant avantageusement éthylène ou méthylène, de préférence éthylène dans les structures -AI-Y1- ( ou -A2-Y2-) et surtout -Y1-AI-Y'1- ou (-Y2-A2-Y'2-), et méthylène dans les structures -AI-Y1- ( ou -A2-Y2-). [0034] Lorsque E représente l'atome de phosphore, la formule (I) devient la 5 formule (II) : ()/XOR1 ( O)P ; t'R2)q qui, lorsque q est zéro, devient la formule (Il') : (0)m 1p-~Xi O--R 1 formules (Il) et (II') dans lesquelles R1, R2, X1, X2, m, n, p, q et s sont tels que définis io précédemment. [0035] Lorsque E représente l'atome de carbone, la formule (I) devient la formule (III) : 0 R1 dans laquelle R1, m, n et p sont tels que définis précédemment et X1 représente une 15 liaison ou un radical bivalent choisi parmi -Al-, -AI-Y1-, et -[C(0)m(O )p,]-, où AI et Y1 sont tels que définis précédemment. [0036] Parmi les tensioactifs utilisables dans la présente invention, on préfère tout particulièrement ceux de formule (II) ci-dessus, sous forme neutralisée ou non, et possédant la structure (III) ou la structure (112) suivantes : IOI R5 HOC O n' / m' 20 n' R3 ]R4 / O n' m, O n' 2906254 -8 structures dans lesquelles : n' représente un entier compris entre 5 et 12, bornes incluses ; - m' représente 0 ou 1 ; R3 et R4, identiques ou différents, représentent indépendamment l'un de l'autre un 5 radical alcoyle, linéaire ou ramifié, comportant de 10 à 20 atomes de carbone ; et R5 représente un radical alcoyle, linéaire ou ramifié comportant de 6 à 12 atomes de carbone. [0037] On préfère tout particulièrement les composés de structure (III) où R3 et R4 représente chacun un radical alcoyle comportant 13 atomes de carbone, par io exemple le radical n-C13H27. [0038] On préfère également les composés de structure (112) où R5 représente un radical alcoyle comportant 9 atomes de carbone, par exemple le n-C9H19. [0039] Dans les formules qui précèdent, les groupes éthylène-oxyles peuvent être en partie remplacés par des groupes propylène-oxyles. Il est toutefois . 15 souhaitable dans ce cas, que les composés comprennent majoritairernent des groupes éthylène-oxyles. [0040] Des tensio-actifs tout à fait avantageux pour l'utilisation selon la présente invention sont par exemple choisis parmi les Rhodafac RE 610, RS 610, RS 610 LN, RS 710, SS 610, et les mélanges de deux ou plusieurs d'entre eux en 20 toutes proportions. [0041] La classification périodique des éléments utilisée dans la présente demande est celle du supplément au Bulletin de la Société Chimique de France, janvier 1966, n 1. [0042] La fonctionnalisation éventuelle des alcoylènes et notamment méthylènes 25 (X1, X'1, X2 et X'2) est faite par des fonctions hydrophiles (amines tertiaires et autres fonctions anioniques y compris celles qui sont décrites ci-dessus sous la forme -[E(0)m(O )p]-). [0043] Le contre-cation est avantageusement monovalent et est choisi parmi les cations minéraux et les cations organiques, avantageusement non nucléophiles, de 30 nature quaternaire ou tertiaire, notamment les "oniums" de la colonne V de la classification périodique des éléments, tels que phosphonium, ammonium, ou de la colonne VI de ladite classification, tels que sulfonium et autres, et leurs mélanges. 2906254 -9 [0044] On préfère les contre-cations de type ammonium, issus d'une amine, avantageusement tertiaire. On préfère en outre éviter que le cation organique présente un hydrogène réactif avec la fonction isocyanate. [0045] Ces amines tertiaires peuvent éventuellement posséder des propriétés de 5 protection aux rayonnements ultra violet (UV) telles que les amines connues sous la dénomination "amines de Hals", et, à titre d'exemple, on peut citer la N,2,2,6,6-pentaméthylpipéridine. [0046] Les cations minéraux peuvent être séquestrés par des agents de transfert de phases comme les éthers couronnes. io [0047] Le pKa des cations organiques ou minéraux est avantageusement compris entre 8 et 12. [0048] Les amines tertiaires présentant au plus 12 atomes, avantageusement au plus 10 atomes, de préférence au plus 8 atomes de carbone par fonction "onium" (rappelons qu'il est préféré qu'il n'y en ait qu'une par molécule), sont préférées. À titre 15 d'exemples, on peut notamment citer la N,N-diméthylcyclohexylamine et la tributylamine. [0049] Les amines peuvent comporter d'autres fonctions et notamment les fonctions correspondant aux fonctions des acides aminés et des fonctions éther cyclique comme la N-méthylmorpholine, ou non. Ces autres fonctions sont 20 avantageusement sous une forme qui ne réagit pas avec les fonctions isocyanates. [0050] Lorsque la composition selon l'invention comprend le tensio-actif sous forme anionique, celui-ci est susceptible de réagir avec les fonctions isocyanates. Il peut ainsi être avantageux d'utiliser le tensio-actif anionique selon la présente invention sous une forme neutralisée, de sorte que le pH induit lors d'une dissolution 25 ou d'une mise en contact dans l'eau soit au moins égal à 3, avantageusement à 4, de préférence à 5 et au plus égal à 12, avantageusement à 11, de préférence à 10. [0051] Lorsque E représente le phosphore, il est souhaitable d'utiliser des mélanges de monoester et de diester dans un rapport molaire compris entre 1/10 et 10, avantageusement entre 1 /4 et 4. De tels mélanges peuvent en outre comporter 30 de 1% jusqu'à environ 20%, mais de manière préférée pas plus de 10%, en masse d'acide phosphorique, et de 0 à 5% d'esters de l'acide pyrophosphorique. L'acide 2906254 -10- phosphorique est avantageusement salifié, au moins en partie, de manière à être dans les zones de pH préconisées. [0052] Dans les mono- et di-esters, une partie des groupes éthylène-oxyles peut être remplacée par des groupes propylène-oxyles. On préfère néanmoins que les 5 groupes éthylène-oxyles soient majoritaires. [0053] La présence de composés triester est possible, à la condition que ces composés ne soient pas trop légers. En général, au moins une des trois fonctions esters doit avoir un nombre de carbone supérieur à 5, de préférence supérieur à 6, ou au moins deux des trois fonctions esters doit avoir un nombre de carbone lo supérieur à 2. [0054] Les tensio-actifs de formule (I) précédemment définie peuvent être gardés sous leur forme acide (la charge 0 étant alors remplacée par le groupe OH), s'ils sont introduits dans la formulation de polyisocyanate après la réaction de masquage des fonctions isocyanates. 15 [0055] Selon un autre mode de réalisation, l'agent tensio-actif est un tensio-actif non ionique. [0056] En général, lorsqu'on utilise un tensio-actif non ionique, il possède des groupes hydrophiles tels que, par exemple, des groupes éthylène-oxyles en nombre 20 suffisant, généralement supérieur à environ 10. Ce tensio-actif possède également une partie hydrophobe qui peut être choisie parmi les groupes aromatiques porteurs de chaînes aliphatiques ou simplement parmi des chaînes aliphatiques à nombre de carbones compris entre 8 et 50. D'autres motifs hydrophobes tels que des motifs silicones ou fluorés peuvent également être utilisés pour des applications 25 particulières. [0057] On peut citer à titre d'exemples non limitatifs les dérivés des esters polyoxyalcoylène des acides gras, des alcoylphénols éthoxylés, des esters-phosphates à chaîne poly alcoyloxy alcoylène glycol (tels que les poly-éthoxy et/ ou propoxy éthylène glycol, par exemple), et les tristyrylphénols à chaîne polyoxydes 30 d'éthylène. [0058] On préfère en particulier un tensio-actif choisi parmi un des. condensats de poly(oxyde d'éthylène) et/ou de poly(oxyde de propylène) avec des alcools, des 2906254 -11 polyols, des alkylphénols, des esters d'acides gras, des amides d'acidles gras et des amines grasses, et des sucres, notamment les esters de sucres. [0059] On peut également, dans le cadre de l'invention, utiliser un mélange de tensio-actifs anioniques (neutralisés ou non) et/ou non ioniques. 5 [0060] Comme indiqué précédemment, la présence de tensio-actif dans la composition selon l'invention permet d'augmenter la nature hydrophile du(des) polyisocyanate(s) hydrophobes présents dans la composition polyisocyanate, afin de pouvoir assurer un mélange homogène de cette composition de durcisseur avec la formulation pour revêtement. io [0061] En règle générale, la quantité d'agent tensio-actif ou du mélange de tensio-actifs est relativement faible par rapport à la composition de polyisocyanates. Cette quantité est avantageusement inférieure à 25% en poids par rapport à la composition de polyisocyanates, de préférence inférieure à 20% en poids, et de préférence encore inférieure à 15%. Elle est au moins égale à 10/0, de préférence au 15 moins égale à 2%, par rapport au poids de la composition de polyisocyanates. [0062] Ainsi, le rapport massique entre la composition de polyisocyanates et ledit ou lesdits tensio-actif(s) est avantageusement compris entre 10/o et 30%, de préférence entre 2% et 20%, par exemple entre 3% et 12%. 20 [0063] La composition de polyisocyanates comprise dans la composition selon la présente invention consiste en tout isocyanate et polyisocyanate, seul ou en mélange avec un ou plusieurs autres isocyanates et/ou polyisocyanates. Le terme "polyisocyanate" doit être compris ici comme regroupant les termes "isocyanate" et "polyisocyanate". 25 [0064] Les polyisocyanates préférés sont choisis parmi les produits d'homo- ou d'hétéro-condensation d'alcoylènedi-isocyanate, comprenant notamment des produits du type "biuret" et du type "trimères", voire "prépolymères" à fonction isocyanate, et parmi les mélanges en contenant. [0065] Les composés polyisocyanates peuvent également comporter des 30 fonctions carbamates vraies (R-O-C(=O)-NH2) ou des fonctions époxy ou des fonctions carbonates de préférence cycliques. 2906254 ù 12 [0066] Il peut s'agir, par exemple, des polyisocyanates commercialisés par la Société Rhodia sous la dénomination "Tolonate ". [0067] De manière générale, les polyisocyanates préférés sont les produits d'homo- ou d'hétéro-condensation des monomères isocyanates aliphatiques, cyclo- 5 aliphatiques ou arylaliphatiques suivants : - 1,6-hexaméthylène di-isocyanate, 1,12-dodécane di-isocyanate, cyclobutane-1,3-di-isocyanate, cyclohexane-1,3 et/ou 1,4-di-isocyanate, io 1-isocyanato-3,3,5-triméthyl-5-d iisocyanatométhylcyclohexane (isophorone diisocyanate, IPDI), les isocyanatométhyloctylènedi-isocyanate (TTI), notamment le 4-isocyanatométhyl-1,8-octylènedi-isocyanate, - 2,4 et/ou 2,6-hexahydrotoluylène di-isocyanate (H6TDI), 15 hexahydro-1,3 et/ou 1,4-phénylène di-isocyanate, perhydro 2,4' et/ou 4,4'-diphénylméthane di-isocyanate (H12MDI), et en général les précurseurs aromatiques aminés ou les carbamates perhydrogénés, les bis-isocyanatométhylcyclohexane (notamment 1,3 et 1,4) (BIC), les bis-isocyanatométhylnorbornane (NBDI), 20 2-méthylpentaméthylène di-isocyanate (MPDI), les tétraméthylxylylène di-isocyanate (TMXDI), et le lysine di-isocyanate ainsi que les esters de la lysine di- ou tri-isocyanate (LDI ou LTI). [0068] Parmi les isocyanates listés ci-dessus, on préfère notamment le HDI. 25 [0069] Les produits d'homo-condensation sont les produits issus de la condensation d'un des monomères isocyanates, listés ci-dessus, avec lui-même. Les produits d'hétéro-condensation sont les produits issus de la condensation de deux ou plusieurs des monomères listés ci-dessus, entre eux et/ou éventuellement avec un ou plusieurs composés à hydrogène mobile, tels que par exemple un alcool, un diol, 30 une amine, et autres composés analogues. 2906254 ù 13 [0070] Les polyisocyanates compris dans la composition de la présente invention peuvent également être des dérivés polyisocyanates issus d'isocyanates aromatiques utilisés seuls ou en mélange avec des composés aliphatiques. [0071] Toutefois l'utilisation de ces dérivés aromatiques est limitée en quantité 5 voire n'est pas préférée car elle conduit généralement à des revêtements qui peuvent subir une coloration, en général un jaunissement, au cours du vieillissement, notamment si les revêtements sont fortement exposés aux rayonnements ultra violet, par exemple le rayonnement ultra violet solaire. [0072] À titre d'exemples d'isocyanates aromatiques, on peut citer de manière lo non limitative : le 2,4- et/ou le 2,6-toluylène di-isocyanate, - le diphénylméthane-2,4' et/ou 4,4'-di-isocyanate (MDI), - le 1,3- et/ou le 1,4-phénylène di-isocyanate, - le triphénylméthane-4,4',4"-triisocyanate, et 15 - les oligomères du MDI, ou TDI. [0073] Des mélanges de ces polyisocyanates (cyclo)aliphatiques et/ou aromatiques peuvent aussi être utilisés. [0074] Comme indiqué précédemment, la composition de durcisseur de type 20 polyisocyanate hydrophile, conformément à l'utilisation selon la présente invention, comprend au moins un polyisocyanate hydrophobe, ledit polyisocyanate hydrophobe comportant une ou plusieurs fonctions allophanates, lesdites fonctions allophanates étant présentes dans ladite composition de durcisseur de type polyisocyanate hydrophile en une quantité au moins égale à 6% molaire, avantageusement au 25 moins 8% molaire, par rapport au nombre total de moles de monomères isocyanate transformés dans la préparation de la composition de durcisseur. Cette quantité est généralement inférieure ou égale à 30%, de préférence inférieure ou égale à 25% molaire. [0075] Les composés porteurs de fonction allophanate(s) sont obtenus selon des 30 méthodes classiques bien connues de l'homme du métier, c'est-à-dire par réaction d'au moins un composé porteur d'une fonction hydroxyle (tel que alcool, diol, et 2906254 -14 autres) et d'au moins un isocyanate hydrophobe ou polyisocyanate hydrophobe, tels qu'ils ont été précédemment définis, généralement en présence d'un catalyseur. [0076] À titre d'exemple, les allophanates peuvent avantageusement être préparés soit directement à partir d'un isocyanate et de l'alcool désiré, par chauffage s en présence d'un catalyseur de type dilaurate de dibutylétain (comme indiqué dans la demande de brevet WO 99/55756), soit à partir d'un isocyanate et de l'alcool désiré, par modification des conditions de trimérisation par des hydroxydes d'ammonium quaternaires (comme indiqué dans la demande de brevet EP 0 524 500). io [0077] On préfère, pour les besoins de la présente invention, les composés porteurs de fonction(s) allophanate obtenus à partir d'au moins un polyisocyanate et d'au moins un monoalcool, de préférence d'alcool alkylique, linéaire, ramifié ou cyclique, comportant de 1 à 20 atomes de carbone, avantageusement de 1 à 16 atomesde carbone, plus particulièrement de 1 à 12 atomes de carbone, par exemple 1s méthanol, éthanol, 1-propanol, 2-propanol, butanol, pentanol, hexanol, cyclohexanol, 2-éthylhexanol, décanol, et autres. [0078] Les polyisocyanates utilisés pour la préparation des composés porteurs de fonction(s) allophanate sont des polyisocyanates hydrophobes, comportant éventuellement une ou plusieurs fonctions choisies parmi diazétidine-dione, 20 oxadiazinetrione, imino-dimère, imino-trimère (iminotriazadione), iminooxadiazinedione (ou trimère asymétrique), isocyanurate, biuret, urée, uréthane, et leurs mélanges. [0079] De préférence, les polyisocyanates utilisés pour la préparation des composés porteurs de fonction(s) allophanate sont des polyisocyanates 25 hydrophobes, comportant des produits de cyclotrimérisation de polyisocyanates, en particulier de diisocyanates. [0080] On préfère tout particulièrement les composés porteurs de fonction(s) allophanate obtenus à partir des produits d'homo-condensation et/ou d'hétérocondensation de monomère(s) isocyanate aliphatique(s), en particulier non cyclique, 30 de préférence le HDI et/ou de l'isocyanurate d'HDI, encore dénommé HDT. [0081] On préfère en outre les composés porteurs de fonction(s) allophanate obtenus à partir des produits d'homo-condensation et/ou d'hétéro-condensation de 2906254 -15 monomère(s) isocyanate aliphatique(s), en particulier non cyclique, de préférence le HDI et/ou de l'isocyanurate d'HDI, encore dénommé HDT,avec un monoalcool, linéaire, ramifié ou cyclique, tel que défini précédemment. [0082] À titre purement illustratif, le schéma ci-dessous montre des 5 polyisocyanates hydrophobes porteurs de fonction allophanate, obtenus par réaction entre un alcool et l'HDI d'une part et l'HDT d'autre part : \ O 1 \ NN O~N~O NCO / ù/ OCN NCO HDT CO OCN Trimérisation HDI OCN Allophanatation + ROH +HDI R\ Allophanatation + ROH O O QN'"-\ \ N \ N OCN / O \ ,R \ O \ O / O N \ Nn N NCO /NCO ONO / /NCO Allophanate d'HDT Allophanate d'HDI [0083] La quantité de fonctions allophanate est mesurée en calculant le so pourcentage molaire des fonctions allophanate, par rapport au nombre de moles d'isocyanate de départ transformé. Par exemple, dans le schéma précédent, l'allophanate d'HDT possède 1 mole de fonction allophanate, pour 4 rnoles de monomère transformé, ce qui représente une quantité égale à 25% molaire de fonctions allophanate par rapport au nombre de moles de monomère transformé. 15 Cette détermination est effectuée par RMN du carbone. Pour les compositions de durcisseur convenables pour l'utilisation selon l'invention, le pourcentage molaire tient compte en outre du nombre de moles de monomères transformés pour la formation des polyisocyanates hydrophiles. 2906254 -16 [0084] Les compositions de durcisseur de type polyisocyanate pour revêtement selon l'invention, présentent une fonctionnalité moyenne en fonctions isocyanates supérieure à 2 et au plus égale à 10, de préférence supérieure à 2,5 et au plus égale à 8 avantageusement comprise entre 2,8 et 6,5. s [0085] Dans toute la présente description, la fonctionnalité est exprimée en masse, comme il est d'usage dans ce domaine ; cette fonctionnalité est obtenue en multipliant le pourcentage pondéral de chaque oligomère de la composition par sa fonctionnalité propre, puis en sommant les fonctionnalités apportées par chaque oligomère. Le total représente la fonctionnalité moyenne de la composition. io [0086] Dans la présente invention, on définit également le taux de fonctions isocyanate (Tx(NCO)), exprimé en pourcentage massique, d'une composition. Ce taux est égal au nombre de moles de NCO pour 100 g de ladite composition multiplié par 42,02 (masse molaire de la fonction isocyanate). Le nombre de moles de NCO est déterminé par des méthodes de dosages classiques, connues de D'homme du 15 métier, et par exemple par dosage potentiométrique à la dibutylamine. [0087] La viscosité des composés polyisocyanates non masqués utiles à l'invention est située dans une plage de viscosité très large de par la structure des composés polyisocyanates qui peuvent être mis en jeu. La viscosité est 20 généralement supérieure à 10 mPa•s, à 25 C à 100% d'extrait sec, plus généralement supérieure à 100 mPa•s, à 25 C et à 100% d'extrait sec. [0088] En règle générale, la viscosité des polyisocyanates est inférieure à 5000 mPa.s, à 25 C et à 100% d'extrait sec, plus généralement encore inférieure à 3500 mPa.s, à 25 C et à 100% d'extrait sec. Des résultats tout à fait satisfaisants ont 25 été obtenus avec des polyisocyanates de viscosité inférieure à 2000 rnPa.s, à 25 C et à 100% d'extrait sec. [0089] Il convient donc de noter que l'ajout de composés porteurs de fonction(s) allophanate permet d'atteindre un compromis tout à fait satisfaisant entre viscosité et brillance du revêtement durci final. 30 [0090] Les polyisocyanates présents dans la composition selon l'invention peuvent se présenter sous forme masquée, c'est-à-dire que les fonctions isocyanate 2906254 ù 17 ne sont pas libres, mais masquées à l'aide d'un agent masquant ou d'un mélange d'agents masquants. On préfère notamment l'utilisation de compositions de (poly)isocyanates masqués pour l'élaboration d'une formulation de revêtement de type mono-composant (formulation 1 K). s [0091] Dans le présent exposé, on entend par polyisocyanate masqué un polyisocyanate pour lequel au moins 50%, de préférence 80%, avantageusement 90% et plus préférentiellement encore toutes les fonctions isocyanate sont masquées. so [0092] Les polyisocyanates hydrophiles comprenant des polyisocyanates hydrophobes porteurs de fonctions allophanate, tels qu'ils viennent d'être définis, sont utilisés, en formulation en phase aqueuse, comme durcisseurs de compositions qui vont être maintenant définies, pour la préparation de revêtement de type polyuréthane. 15 [0093] Les compositions (ou simplement résines dans la suite du présent exposé) convenables pour la préparation d'une formulation de revêtement polyuréthane en phase aqueuse, avec les durcisseurs définis ci-dessus, peuvent être des compositions polyuréthane, et/ou des compositions comprenant des composés susceptibles de réagir avec les fonctions isocyanate des durcisseurs, pour former 20 des groupements polyuréthane. [0094] Parmi les compositions polyuréthane, on préfère les compositions polyuréthane en dispersion comportant éventuellement des fonctions à hydrogène mobile ; on peut citer, à titre d'exemples non-limitatifs, les résines polyuréthane, les dispersions aqueuses polyéther-polyuréthane, telle la résine U 205 commercialisée 25 par Alberdingk & Boley. [0095] Les composés susceptibles de réagir avec les fonctions isocyanate des durcisseurs sont les composés connus de l'homme du métier et possèdent de préférence au moins deux atomes d'hydrogène mobiles, jusqu'à une vingtaine d'atomes d'hydrogène mobiles par molécule. 30 [0096] Ces composés à hydrogène mobile sont généralement des polymères contenant deux ou plus fonctions hydroxyle (alcool ou phénol) et/ou fonctions thiol et/ou fonctions amines primaires ou secondaires et/ou contenant des fonctions 2906254 ù 18 précurseurs telles que par exemple des fonctions époxy ou carbonates qui, par réaction avec un nucléophile adéquat (une amine ou l'eau par exemple), libèrent les fonctions hydroxyles. [0097] De préférence les composés sont choisis parmi les polyols qui peuvent s être utilisés seuls ou en mélange. [0098] Les polyols utilisés dans les formulations de l'invention sont avantageusement choisis parmi les polymères acryliques ou polyesters ou polyuréthanes ou polyéthers. [0099] Les polyols polyesters sont industriels et leur synthèse est largement io décrite et connue de l'homme de l'art. Elle ne sera donc pas décrite dans ce document. Pour plus de détails, on pourra se reporter aux ouvrages suivants : Matériaux polymères, structure, propriétés et applications de Gottfried W. Ehrenstein et Fabienne Montagne édité en 2000 chez Hermès Science ; Handbook of Polyuréthanes de Michael Szycher, édité en 1999 chez CRC press ; Resins for 15 coatings, Chemistry, Properties and Applications de D. Stoye and W. Freitag, édité chez Hanser en 1996, ainsi que l'article d'Eurocoat 97 préalablement cité. On peut également consulter les catalogues commerciaux des sociétés distributrices de polyols notamment le livre intitulé Specialty Resins, creating the solution together de la société AKZO NOBEL RESINS édité en février 2001. 20 [0100] La fonctionnalité moyenne en fonctions hydroxyles des polymères polyols est au moins égale à 2, en général comprise entre 3 et 20. [0101] La définition de la fonctionnalité moyenne en fonctions hydroxyles par chaîne polymère est par exemple donnée dans l'article de Ben Van Leeuwen High solids hydroxy acrylics and tightly controled molecular weight paru dans le recueil 25 de conférences de Eurocoat 1997 (pp 505 ù 515) en page 507. [0102] Cette fonctionnalité moyenne F(OH) se calcule à l'aide de l'équation suivante : F(OH) = (Nombre OH) x Mn 56 x 100 dans laquelle : 30 - F(OH) représente la fonctionnalité moyenne en fonctions hydroxyle 2906254 -19 - Nombre OH représente le titre en fonctions hydroxyle exprimé en mg de KOH (hydroxyde de potassium) par gramme de polymère ; - Mn représente la masse moléculaire moyenne en nombre du polymère, elle-même déterminée par chromatographie de perméation de gel (GPC), par comparaison avec 5 des étalons de polystyrène calibrés. [0103] La masse moléculaire moyenne en nombre des polyols polyesters utilisés dans la composition de l'invention est généralement comprise entre 500 et 10 000 de préférence entre 600 et 4 000. [0104] Dans certains cas on peut aussi utiliser un polyol ou un mélange de so polyols polyacryliques qui confèrent une dureté plus élevée au revêtement. Ces polyols peuvent être durs ou souples selon que l'on utilise des monomères présentant respectivement un caractère aromatique et/ou cycloaliphatique et/ou fortement ramifié pour cette propriété dure et des monomères présentant majoritairement un caractère aliphatique pour la propriété souple . 15 [0105] La synthèse des polyols acryliques est également connue de l'homme de l'art et on pourra consulter les livres préalablement cités pour avoir plus de détail sur leurs synthèses. [0106] La masse moléculaire moyenne en nombre pour les polyols acryliques est généralement comprise entre 134 et 50 000, de préférence entre 500 et 25 000, 20 avantageusement entre 1 000 et 15 000. [0107] Le titre en fonctions hydroxyles est généralement compris entre 10 et 750 mg de KOH par gramme de polymère, de préférence compris entre 15 et 500 mg de KOH par gramme de polymère. [0108] À titre d'exemple de polyols acryliques, on peut se reporter à l'article de 25 Rhodocoat 97 préalablement cité, en page 515, où sont indiquées les caractéristiques de quelques polyols acryliques, ces exemples n'ayant pas un caractère limitatif. [0109] On peut aussi utiliser des polyols hyperbranchés qui se caractérisent généralement par une fonctionnalité plus élevée que les polyols linéaires, mais ces 30 produits ne sont pas préféré compte tenu de la viscosité élevée de ces produits. [0110] Des polyols structurés ou à blocs peuvent aussi être utilisés si l'on cherche un effet de compartimentation de propriété. Toutefois ces produits, 2906254 -20 généralement plus coûteux, ne sont utilisés que pour apporter une propriété particulière. Ces composés sont par exemple un agent de rhéologie ou un agent d'aide à la dispersion de pigments. s [0111] En règle générale, pour les besoins de la présente invention, la quantité de durcisseur par rapport à la résine est compris entre 3% et 30% en poids, de préférence entre 5% et 20% en poids, avantageusement entre 5% et 15% en poids. Toutefois, pour certaines applications, on peut utiliser d'autres ratios, par exemple 1% en poids de durcisseur par rapport à la résine, ou encore 400% en poids de so durcisseurs par rapport à la résine. [0112] Lorsque la résine comprend des fonctions à hydrogène mobile, la ratio massique (fonctions isocyanate de la composition de durcisseur) / (fonctions à hydrogène mobile) est généralement compris entre 2 et 0,5, de préférence entre 1,5 et 0,8. En particulier, lorsque le composé à hydrogène mobile est un polyol, le ratio 15 fonctions isocyanate / fonctions hydroxyle est compris entre 2 et 0,5, de préférence entre 1,5 et 0,8. [0113] L'invention concerne en outre le procédé de préparation d'un revêtement haute brillance , tel que défini précédemment comprenant au moins une composition de durcisseur de type polyisocyanate exposée supra, ledit 20 polyisocyanate étant hydrophile et comprenant au moins un polyisocyanate hydrophobe à fonctions allophanate, lesdites fonctions allophanate étant présentes en une quantité égale ou supérieure à 6% molaire, par rapport au nombre de moles de monomères isocyanate transformés pour la préparation de ladite composition de durcisseur hydrophile. 25 [0114] Le procédé comprend les étapes de mélanges des divers composants du revêtement selon des techniques classiques connues dans ce domaine, et peuvent par exemple être effectués au moyen de mélangeurs traditionnels, tels que mélangeurs, malaxeurs broyeurs, selon la viscosité des divers composants et le type de revêtement souhaité. Il doit être cependant compris que les mélanges peuvent 30 être effectués juste avant l'application du revêtement, ou bien encore sous forme d'une formulation prête à l'emploi (formulation mono-composant, ou encore formulation 1 K). On préfère toutefois les formulations bi-composant (2K). 2906254 -21 [0115] En outre, il peut être avantageux de réaliser des pré-mélanges séparés de seulement deux ou trois des composants de la formulation de revêtement, puis de réaliser le mélange de deux ou trois pré-mélanges (formulations 2K ou 3K) juste avant emploi. 5 [0116] Selon une alternative, le tensio-actif ou le mélange de tensio-actifs peut aussi être incorporé directement à la composition de revêtement ou être apporté par un des autres composants dudit revêtement, à savoir avec le polyol, avec le ou les pigments s'il s'agit d'une peinture, ou avec les additifs ou avec tout autre composant de la composition de revêtement finale. 10 [0117] De manière préférée, ledit tensio-actif est incorporé dans le durcisseur polyisocyanate. L'homme du métier, spécialiste de formulations, est à même de déterminer le mode d'introduction du ou des tensio-actifs, de manière à obtenir la composition selon l'invention sous forme de solution. [0118] La présente invention concerne également les substrats revêtus par la 15 composition de revêtement définie précédemment. Le substrat peut être de tout type, par exemple bois, verre, métal, ciment, polymère thermoplastique ou thermodurcissable (matériau plastique), comprenant le cas échéant des charges, par exemple des charges de renfort, comme par exemple des fibres de verre, de carbone, et autres. Le substrat est généralement un substrat pour sols (ou 20 flooring en langue anglaise), et avantageusement un substrat en bois pour sols, par exemple un parquet. [0119] Les exemples illustrant l'invention sont présentés dans la partie expérimentale ci après et ne sont pas limitatifs de cette invention. 25 Partie expérimentale Préparation de durcisseurs hydrophiles polyisocyanate a) Préparation des polyisocyanates hydrophobes à fonctions allophanate [0120] On prépare trois compositions de polyisocyanates comprenant des 30 quantités variables de fonctions allophanates selon le mode opératoire suivant : dans un réacteur de 1 L, muni d'une agitation mécanique et sous atmosphère inerte, on introduit 300g d'hexaméthylène-diisocyanate (HDI). On porte la ternpérature à 2906254 22 85 C, et on coule progressivement une solution de choline dans le butanol. La quantité finale de choline introduite est de 200 ppm. On maintient la température de réaction à 85 C, et on laisse la réaction évoluer jusqu'au taux de transformation (TT) désiré. Le brut réactionnel est ensuite purifié par distillations successives, afin 5 d'obtenir un taux d'HDI résiduel aussi bas que possible. [0121] Pour chacune des trois compositions, la quantité de butanol et le taux de transformation sont rassemblés dans le tableau (1) : - Tableau (1) - Produit Butanol introdui6 Allaphanate'22 Trimère TT final Composition A 4% 13% 36% 52% Composition B 9.5% 19% 25% 64% Composition C 15% 24% 20% 70% (1) : taux de butanol introduit exprimé en moles de butanol/moles totales d'HDI ; io (2) : taux d'allophanate d'HDI, mesuré par GPC (Chromatographie par perméation de gel). (3) : taux de trimère vrai de type isocyanurate, mesuré par GPC. [0122] Les caractéristiques des compositions sont présentées dans le tableau (2). À titre de comparaison, on utilise le Tolonate HDT (hexaméthylène diisocyanate 15 trimère) de la société Rhodia et le Desmodur N 3300, commercialisé par la société Bayer, dont les caractéristiques sont également présentées dans le même tableau. - Tableau (2) - Tx(NCO) Viscosité % molaire / HDI transformé % HDI (mPa.$) allophanates carbamates Composition A 20,6% 1998 8,2 0 0,28 Composition B 19,8% 1428 14,7 0 1,7 Composition C 18,1% 1310 22,2 0,7 0,44 Tolonate HDT 21,6% 2400 - 2 0,3 0,15 Desmodur N3300 21,8% 2400 - 5 0,2 REVENDICATIONS 1. Utilisation d'une composition de durcisseur de type polyisocyanate hydrophile, comprenant au moins un polyisocyanate hydrophobe pour la préparation d'une formulation de revêtement polyuréthane en phase aqueuse, ledit polyisocyanate hydrophobe comportant une ou plusieurs fonctions allophanates, lesdites fonctions allophanates étant présentes dans ladite composition de io durcisseur en une quantité au moins égale à 6% molaire, avantageusement au moins 8% molaire, par rapport au nombre total de moles de monomères isocyanate transformés dans la préparation de la composition de durcisseur. 2. Utilisation selon la revendication 1, dans laquelle la quantité de 15 fonctions allophanate hydrophobe est inférieure ou égale à 30%, de préférence inférieure ou égale à 25% molaire par rapport au nombre total de moles de monomères isocyanate transformés dans la préparation de la composition de durcisseur. 20 3. Utilisation selon la revendication 1 ou 2, dans laquelle le polyisocyanate est choisi parmi les produits d'homo- ou d'hétéro-condensation d'alcoylènedi-isocyanate, comprenant notamment des produits du type "biuret" et du type "trimères", voire "prépolymères" à fonction isocyanate, parmi les dérivés polyisocyanates issus d'isocyanates aromatiques utilisés seuls ou en mélange avec 25 des composés aliphatiques, et parmi les mélanges en contenant. 4. Utilisation selon l'une quelconque des revendications précédentes, dans laquelle les fonctions allophanate sont apportées par un allophanate d'au moins un polyisocyanate avec au moins un composé porteur d'une fonction hydroxyle, de 30 préférence avec un monoalcool, de préférence encore un alcool alkylique, linéaire, ramifié ou cyclique, comportant de 1 à 20 atomes de carbone, avantageusement de 1 à 16 atomes de carbone, plus particulièrement de 1 à 12 atomes de carbone. 2906254 -29- 5. Utilisation selon l'une quelconque des revendications précédentes, dans laquelle les fonctions allophanate sont apportées par un allophanate choisi parmi les allophanates de polyisocyanates hydrophobes, comportant éventuellement une ou plusieurs fonctions choisies parmi diazétidine-dione, oxadiazirietrione, imino- dimère, imino-trimère (iminotriazadione), imino-oxadiazinedione (ou trimère asymétrique), isocyanurate, biuret, urée, uréthane, et leurs mélanges. 6. Utilisation selon l'une quelconque des revendications précédentes, dans laquelle les fonctions allophanate sont apportées par un allophanate de lo l'isocyanurate d'hexaméthylène di-isocyanate et/ou d'hexaméthylène di-isocyanate, avec un composé porteur d'une fonction hydroxyle, de préférence avec un monoalcool, de préférence encore un alcool alkylique, linéaire, ramifié ou cyclique, comportant de 1 à 20 atomes de carbone, avantageusement de 1 à 16 atomes de carbone, plus particulièrement de 1 à 12 atomes de carbone. 15 7. Utilisation selon l'une quelconque des revendications précédentes, dans laquelle le durcisseur comprend un agent tensio-actif anionique et/ou non ionique, comprenant éventuellement un fragment de chaîne polyéthylène glycol et/ou propylène glycol d'au moins 1, avantageusement d'au moins 3, de préférence d'au 20 moins 5 unités éthylène-oxyle et/ou propylène-oxyle. 8. Utilisation selon la revendication 7, dans laquelle moins de 50%, avantageusement moins de 20%, de préférence moins de 10% en masse de l'agent tensio-actif est sous forme liée par l'intermédiaire d'une liaison chimique avec le 25 polyisocyanate. 9. Utilisation selon la revendication 7 ou la revendication 8, dans laquelle le tensio-actif répond à la formule (I) : (1)m -O EX~ On Ri ( O)p ''-{X2 ' z)q () 3o dans laquelle : 2906254 -30- - E représente un élément choisi parmi le phosphore, le carbone et le soufre ; - RI et R2, identiques ou différents, représentent, indépendamment l'un de l'autre, un radical hydrocarboné, avantageusement choisi parmi les radicaux aryle en C6-C30 et les radicaux alcoyle en C1-C20, éventuellement substitués, 5 avantageusement radicaux alcoyle en C10-C20 éventuellement substitués. X1 représente une liaison ou un radical bivalent choisi parmi -Y1-, -Al-, -AI-Y1-, -Y1-A1-, -Y1-Al-Y'I et -[E(0)m(O )pl- - X2 représente une liaison ou un radical bivalent choisi parmi -Y2-, -A2-, -A2-Y2-, -Y2-A2- et -Y2-A2-Y'2 ; - AI et A2, identiques ou différents, représentent, indépendamment l'un de l'autre, un radical bivalent alcoylène éventuellement substitué, y compris fonctionnalisé, et par exemple éthylène ou méthylène ; - YI, Y'1, Y2 et Y'2, identiques ou différents, sont choisis parmi un chalcogène, avantageusement choisi parmi les plus légers à savoir le soufre et surtout l'oxygène, les éléments métalloïdes des rangs atomiques au plus égal à celui du phosphore et appartenant à la colonne VB de la classification tableau périodique des éléments, sous la forme de dérivés d'amines ou de phosphines tertiaires, le radical assurant le caractère tertiaire étant avantageusement d'au plus 4 atomes de carbone, de préférence d'au plus 2 atomes de carbone ; - m représente zéro ou un nombre entier égal à 1 ou à 2 ; - n est zéro ou un entier choisi entre 1 et 30 avantageusement entre 5 et 25, de préférence entre 9 et 20 (intervalles fermés c'est-à-dire comprenant les bornes) ; - p représente un entier égal à 1, 2 ou 3 ; - q représente zéro ou 1 ; et - s représente zéro ou un entier entre 1 et 30 avantageusement entre 5 et 25, de préférence entre 9 et 20 (intervalles fermés c'est-à-dire comprenant les bornes) ; étant entendu que lorsque E représente l'atome de carbone, alors q est égal à zéro, m représente 1 et X1 représente une liaison ou un radical bivalent choisi parmi -Al-, -Y1-, -AI-Y1-, -O-C(=O)-O- et -[C(0)m(O )pl-. 10. Utilisation selon l'une quelconque des revendications 7 à 9, dans laquelle le tensio-actif possède la structure (III) ou la structure (112) : 2906254 -31 O HOC \O'N/ n' R4 O~ . n m, n' R3 O- n' 1 m' O structures dans lesquelles : - n' représente un entier compris entre 5 et 12, bornes incluses ; m' représente 0 ou 1 ; s R3 et R4, identiques ou différents, représentent indépendamment l'un de l'autre un radical alcoyle, linéaire ou ramifié, comportant de 10 à 20 atomes de carbone ; et R5 représente un radical alcoyle, linéaire ou ramifié comportant de 6 à 12 atomes de carbone. io 11. Utilisation selon la revendication 7, dans laquelle le durcisseur comprend un agent tensio-actif non ionique, choisi parmi les dérivés des esters polyoxyalcoylène des acides gras, des alcoylphénols éthoxylés, des esters-phosphates à chaîne poly alcoyloxy alcoylène glycol (tels que les poly-éthoxy et/ ou propoxy éthylène glycol, par exemple), et les tristyrylphénols à chaîne polyoxydes 15 d'éthylène, de préférence choisi parmi un des condensats de poly(oxyde d'éthylène) et/ou de poly(oxyde de propylène) avec des alcools, des polyols, des alkylphénols, des esters d'acides gras, des amides d'acides gras et des amines grasses, et des sucres, notamment les esters de sucres. 20 12. Utilisation selon l'une quelconque des revendications 7 à 11, dans laquelle la quantité d'agent tensio-actif est inférieure à 25% en poids par rapport à la composition de polyisocyanates, de préférence inférieure à 20% en poids, et de préférence encore inférieure à 15%. 25 13. Utilisation selon l'une quelconque des revendications 7 à 12, dans laquelle la quantité d'agent tensio-actif est au moins égale à 1%, de préférence au 2906254 -32 moins égale à 2% en poids par rapport au poids de la composition de polyisocyanates. 14. Utilisation selon l'une quelconque des revendications précédentes, s dans laquelle la composition comprend en outre éventuellement un ou plusieurs pigments et/ou additifs choisis parmi additifs de rhéologie, d'étalement, tensio-actifs et autres, et leurs mélanges. 15. Utilisation selon l'une quelconque des revendications précédentes, io dans laquelle le revêtement est un revêtement pour sols. 16. Utilisation selon l'une quelconque des revendications précédentes, dans laquelle le revêtement est approprié pour des substrats en bois, verre, métal, ciment, polymère thermoplastique ou thermodurcissable, de préférence pour des 15 substrats en bois.